СПОСОБ ПОЛУЧЕНИЯ ПОЛУКРИСТАЛЛИЧЕСКОГО ПОЛИМЕРА С ЗАРОДЫШЕОБРАЗОВАТЕЛЯМИ КРИСТАЛЛИЗАЦИИ

1. Способ получения полукристаллического полиолефина с зародышеобразователями кристаллизации посредством координационной полимеризации α-олефина, в котором зародышеобразователь дозируют в реактор полимеризации как часть полимеризационной системы в виде суспензии в неполярном углеводородом растворителе или в виде суспензии или раствора в концентрированном или разбавленном алюмоорганическом соединении.
2
2
2
3
2. Способ по п.1, в котором зародышеобразователь представляет собой неорганическое вещество, выбранное из группы, включающей тальк, CaO, MgO, TiO, диоксид кремния (SiO), оксид алюминия (AlO), глину, графит или углеродные нанотрубоки.
3. Способ по п.1, в котором органический зародышеобразователь представляет зародышеобразователь несорбитолового типа, выбранный из группы соединений общих формул (I.a-d)
1
2
3
1
2
3
1
2
3
1
2
3
где R, R и R, или X, X и X, или Y, Y и Y, или Z, Z и Z независимо друг от друга представляют собой:
1
20
C-C-алкил, незамещенный или замещенный одним или более гидроксилом;
2
20
C-C-алкенил, незамещенный или замещенный одним или более гидроксилом;
2
20
C-C-алкил, прерываемый атомом кислорода или серы;
3
12
1
20
C-C-циклоалкил, незамещенный или замещенный одним или более C-C-алкилом;
3
12
1
10
1
20
(C-C-циклоалкил)-C-C-алкил, незамещенный или замещенный одним или более C-C-алкилом;
3
20
разветвленный C-C-алкил, незамещенный или замещенный одним или более гидроксилом;
1
20
1
20
1
20
1
20
фенил, незамещенный или замещенный одним или более радикалами, выбранными из C-C-алкила, C-C-алкокси-, C-C-алкиламино-, ди(C-C-алкил)амино-, гидрокси- и нитрогрупп;
1
20
1
20
3
12
1
20
фенил-C-C-алкил, незамещенный или замещенный одним или более радикалами, выбранными из C-C-алкила, C-C-циклоалкила, фенила, C-C-алкокси- и гидроксигрупп;
1
10
1
20
бифенил-(C-C-алкил), незамещенный или замещенный одним или более C-C-алкилом;
1
20
нафтил, незамещенный или замещенный одним или более C-C-алкилом;
1
20
1
20
нафтил-C-C-алкил, незамещенный или замещенный одним или более C-C-алкилом;
или общей формулы (II)
где k представляет собой целое число 3 или 4;
1
R представляет собой остаток, полученный путем удаления всех карбоксильных групп из 1,2,3-пропантрикарбоновой кислоты, 1,2,3,4-бутантетракарбоновой кислоты или 1,3,5-бензолтрикарбоновой кислоты;
2
1
10
а три или четыре R являются одинаковыми или отличными друг от друга и каждый независимо друг от друга представляет собой атом водорода или C-C-линейную или разветвленную алкильную группу,
или соединения общих формул (III.a-c)
1,
1,
1
где X или Y или Z независимо друг от друга представляют собой:
2
20
незамещенный линейный C-C-алкил;
2
20
незамещенный линейный C-C-алкенил;
3
12
C-C-циклоалкил;
фенил;
бифенил;
нафтил,
2
3,
2
3,
2
3
а X, X или Y, Y или Z, Z независимо друг от друга представляют собой:
3
12
2
20
3
20
2
20
3
20
3
12
C-C-циклоалкил, незамещенный или замещенный одним или более радикалами, выбранными из C-C-алифатического алкила, C-C-разветвленного алкила, C-C-алифатического алкенила, C-C-разветвленного алкенила, C-C-циклоалкила и фенила;
1
20
3
20
2
20
3
20
3
12
фенил, незамещенный или замещенный одним или более радикалами, выбранными из C-C-алифатического алкила, C-C-разветвленного алкила, C-C-алифатического алкенила, C-C-разветвленного алкенила, C-C-циклоалкила и фенила.
4. Способ по п.1, в котором органический зародышеобразователь представляет зародышеобразователь несорбитолового типа, имеющий N,N′,N′′-трис(метилциклогексил)-1,2,3-пропантрикарбоксамидную или N,N′-дициклогексилнафтален-2,6-дикарбоксамидную структуру.
5. Способ по п.1, в котором используют неполярный углеводородный растворитель, выбранный из группы, включающей сжиженный пропан, пропилен, бутан, изомеры пентана, гексан, октан, нонан, декан, циклопентан, циклогексан, бензол, толуол, ксилол и минеральные масла.
6. Способ по п.1, в котором органический зародышеобразователь модифицируют путем добавления алюмоорганического соединения, выбранного из группы, включающей триметилалюминий, триэтилалюминий, трибутилалюминий, триизобутилалюминий, тригексилалюминий, триоктилалюминий, диэтилалюминийхлорид, этилалюминийдихлорид, диизобутилалюминийхлорид, изобутилалюминийдихлорид, диэтилалюминиййодид, метилалюмоксан.
7. Способ по п.1, в котором к суспензии неорганического зародышеобразователя добавляют поверхностно-активное вещество на основе третичных алифатических этоксилированных аминов общей формулы
1
12
22
2
11-21
3
2
11-21
3
2
3
где R представляет собой C-C-алкил, прикрепленный непосредственно к азоту -(CH)-CH или через карбонильную группу - -CO-(CH)-CH, R и R независимо друг от друга представляют собой -OH, -COOH, -CO-алкил, а x и y означают целые числа от 2 до 5.
8. Способ по п.1, в котором концентрация суспензии неорганического зародышеобразователя находится в диапазоне 0,01-0,50 г/мл.
9. Способ по п.1, в котором концентрация поверхностно-активного вещества, используемого для диспергирования неорганических зародышеобразователей, находится в диапазоне 0,5-6,0 мг/мл.
10. Способ по п.1, в котором концентрации органических зародышеобразователей в неполярном углеводородном растворителе или в растворе концентрированного алюмоорганического соединения находится в диапазоне 0,001-0,500 г/мл.
11. Способ по п.1, в котором массовое отношение органического зародышеобразователя к металлоорганическому соединению в смеси, используемой как часть каталитической системы для α-олефина, находится в диапазоне 0,1-3,0 г/г.
12. Способ по п.1, в котором полимеры, подвергающиеся зародышеобразованию и осветлению, включают гомополимеры этилена и пропилена, их взаимные статистические или последовательные сополимеры или сополимеры и терполимеры с высшими α-олефинами, выбранными из группы, включающей 1-бутен, 1-пентен, 1-гексен, 1-октен, 4-метил-1-пентен, бутадиен и изопрен.